(57)【要約】      （修正有）【課題】座り心地が良好で、前滑りが抑制され、大腿部の接触面積を確保する効果があるクッション材を提供する。【解決手段】シリコーン成分を含む重合体の成形体である部材（２）の着座面とは反対側に、傾斜構造を持つ部材（１）を積層し、少なくとも２層以上であることを特徴とする。また、傾斜構造としては厚さの差が５ｍｍ以上５０ｍｍ以下であることが好ましく、また、部材（１）は繊維、海綿、樹脂成形体およびゴムから選ばれる少なくとも１種を用いることができる。【選択図】なし【特許請求の範囲】
【請求項１】
シリコーン成分を含む重合体の成形体である部材（２）の着座面とは反対側に、傾斜構造を持つ部材（１）を積層したことを特徴とする少なくとも２層以上であることを特徴とするクッション材。
【請求項２】
部材（１）の傾斜構造の厚さの差が５ｍｍ以上５０ｍｍ以下であることを特徴とする請求項１に記載のクッション材。
【請求項３】
部材（１）が繊維、海綿、樹脂成形体およびゴムから選ばれる少なくとも１種であることを特徴とする請求項１または２に記載のクッション材。
【請求項４】
部材（２）が、分子鎖中に少なくとも２個のヒドロシリル基を有する硬化剤（Ａ）、分子鎖中に少なくとも１個のアルケニル基を有し主鎖を構成する繰返し単位が飽和炭化水素系単位、または、分子鎖中に少なくとも１個のアルケニル基を有し主鎖を構成する繰返し単位がオキシアルキレン系単位からなる重合体（Ｂ）、ヒドロシリル化触媒（Ｃ）、および発泡剤（Ｄ）を含んでなる発泡成形体であることを特徴とする請求項１から３いずれかに記載のクッション材。
【請求項５】
重合体（Ｂ）が、数平均分子量が１００００以上の重合体であることを特徴とする請求項４に記載の発泡成形体を用いたクッション材。
【請求項６】
全体の厚さが１５ｍｍ以上１４０ｍｍ以下であることを特徴とする請求項１から５いずれかに記載のクッション材。
【請求項７】
車いす用であることを特徴とする請求項１から６いずれかに記載のクッション材。
【発明の詳細な説明】
【技術分野】
【０００１】
本発明は、座り心地の良好ないすや車いすなどの座部に用いるクッション材に関する。詳しくは、座り心地が良好で、前滑りがしにくい効果があり、大腿部の接触面積を確保する効果のあるクッション材に関する。
【背景技術】
【０００２】
一般的な椅子や座椅子、車いすなどに長時間座っていると、臀部が痛くなり、さらには褥瘡が発生する危険性がある。中でも、車いすは歩行の困難な人や重度障害者の移動用具として用いられており、高齢者では移動時間よりも車いすへの着座時間が長いという状況がある。長時間着座姿勢を取っていると、骨盤が過度の後傾により、一般にすべり座りや仙骨座りと呼ばれる骨盤の後傾した座り方になることが知られている。このすべり座りは、スリングシート式の車いすで身体機能や体幹筋力が低下した人に顕著に見られるが、車いすに限った現象ではなく、椅子と呼ばれるもの全般に見られる。
【０００３】
すべり座りになると、車いすで生活している人の場合、例えば食事時にはテーブルから離れた位置で食事をすることになるので、視覚的に食事の中身を理解できないことや、上肢動作が行いにくいことから、食事摂取の自立度が低くなりやすいと言われている。また、すべり座りの状態での座位は、消化、排泄、咀嚼、嚥下、呼吸、咳などに影響するため、疲労が増加するとも言われている（非特許文献１）。
【０００４】
健康な人の場合でも、すべり座りによって猫背となり、呼吸が浅くなるなど影響がある。すべり座りを防ぐことを目的として、大腿部を臀部に比べて２ｃｍ以上厚くした座布団が提案されている（特許文献１）が、傾斜構造となっておらず、着座時に違和感があり、座り心地が良いとはいえない。
【０００５】
寝たきりなどの臥位で生じることが知られている褥瘡（床ずれ）の要因としては、皮膚表面に対して垂直な力である圧縮応力、皮膚表面のずれにより発生するせん断応力（この力をずれ力と定義する）、身体の内部において引っ張られることにより発生する引張応力、の３つが知られている。車いすでの座位姿勢は臥位に比べて体重を受ける面積が小さく、臀部に応力が集中する。
【０００６】
特に座位では姿勢によって坐骨結節部や仙骨、特にすべり座りでは、仙骨部に荷重が集中するため、当該箇所に大きな圧縮圧力がかかる。また、座位姿勢の悪化や座り直し、足こぎなどによって、臥位よりも大きなずれ力がかかる。以上のことから、車いすで長時間の座位姿勢をとる場合に褥瘡が発生する可能性が指摘されている。ずれ力がかかると、皮膚が引っ張られる感覚がある。
【０００７】
座位では、体重を臀部のみで保持するため、骨突出のある坐骨部に大きな圧力がかかる。この圧力を分散させるため、臀部だけでなく、大腿部でも座部と接する面積を大きくする必要がある。体圧分散性を確保し、褥瘡を予防することを目的として、エアークッション、ウレタン発泡体、ゲル状物等を用いたクッション材が使用される場合がある。エアークッション材は体圧分散性に優れているが座位姿勢保持性能が低いという問題点がある。
【０００８】
また、ウレタン発泡体からなるクッション材は、一定水準の体圧分散性を有するが、先述のずれ力緩和機能が低い。一方、ゲル状物からなるクッション材は、ずれ力緩和性能が高いと言われているが、体圧分散性能が低いと言われている。これに対して、体圧分散性能とずれ力緩和性能を両立するクッション材として、軟質ポリウレタン発泡体の一種であるゲル状構造を有する低反発ウレタン発泡体からなるクッション材が提案されている（特許文献２）。
【０００９】
また、アンカーの形状を規定し、ずれ力緩和性能を保持し、着座姿勢が崩れにくいクッション材が提案されている（特許文献３）。しかし、実際の着座のように圧縮応力印加後において、ずれ力緩和性能が高いとは言えず、座り心地が良好とはいえない。
【００１０】
以上、座り心地が良好で、前滑りを抑制し、大腿部の面積を確保することができるクッション材の開発が望まれていた。
【先行技術文献】
【特許文献】
【００１１】
【特許文献１】特開２００２−８５２０７号公報
【特許文献２】特開２００６−５１０６７号公報
【特許文献３】特開２００９−４０６号公報
【非特許文献】
【００１２】
【非特許文献１】Rader J, Jones D, Miller L: The importance of individualized wheelchair seating for frail older adults. J Gerontol Nus 26: 24-42, 2000
【発明の概要】
【発明が解決しようとする課題】
【００１３】
本発明の目的は、座り心地が良好で、前滑りが抑制され、大腿部の接触面積を確保する効果があるクッション材を提供することである。
【課題を解決するための手段】
【００１４】
本発明者らは、前記課題の解決のため鋭意研究を重ねた結果、本発明に至った。即ち、本発明は以下の構成を有するものである。
【００１５】
１）．  シリコーン成分を含む重合体の成形体である部材（２）の着座面とは反対側に、傾斜構造を持つ部材（１）を積層したことを特徴とする少なくとも２層以上であることを特徴とするクッション材。
【００１６】
２）．  部材（１）の傾斜構造の厚さの差が５ｍｍ以上５０ｍｍ以下であることを特徴とする１）に記載のクッション材。
【００１７】
３）．  部材（１）が繊維、海綿、樹脂成形体およびゴムから選ばれる少なくとも１種であることを特徴とする１）または２）に記載のクッション材。
【００１８】
４）．  部材（２）が、分子鎖中に少なくとも２個のヒドロシリル基を有する硬化剤（Ａ）、分子鎖中に少なくとも１個のアルケニル基を有し主鎖を構成する繰返し単位が飽和炭化水素系単位、または、分子鎖中に少なくとも１個のアルケニル基を有し主鎖を構成する繰返し単位がオキシアルキレン系単位からなる重合体（Ｂ）、ヒドロシリル化触媒（Ｃ）、および発泡剤（Ｄ）を含んでなる発泡成形体であることを特徴とする１）から３）いずれかに記載のクッション材。
【００１９】
５）．  重合体（Ｂ）が、数平均分子量が１００００以上の重合体であることを特徴とする４）に記載の発泡成形体を用いたクッション材。
【００２０】
６）．  全体の厚さが１５ｍｍ以上１４０ｍｍ以下であることを特徴とする１）から５）いずれかに記載のクッション材。
【００２１】
７）．  車いす用であることを特徴とする１）から６）いずれかに記載のクッション材。  
【発明の効果】
【００２２】
本発明のクッション材は、座り心地が良好で、前滑りが抑制され、さらに、大腿部の接触面積を確保することができ、車いすクッションとして有用である。
【発明を実施するための形態】
【００２３】
以下、本発明につき、さらに詳細に説明する。
部材（１）について
本発明のクッション材における傾斜構造を持つ部材（１）は、後述するシリコーン成分を含む重合体の成形体である部材（２）の着座面と反対側に配置する部材である。ここで、傾斜構造とは、座面において膝部分が当接する方向（前面）が高く、臀部が当接する方向（後面）が薄くなる構造のことを言う。
【００２４】
その場合、クッション材全体の厚さとしては、前面が厚く、後面が薄い構造となる。部材（１）の前面端部の厚さは１ｍｍ以上６０ｍｍ以下が好ましい。さらには５ｍｍ以上５０ｍｍ以下が好ましい。また、車いすのクッションとして用いる場合には前述した厚さに加えて、１０ｍｍ以上４５ｍｍ以下であることが好ましい。
【００２５】
傾斜構造を持つ部材（１）の傾斜構造の厚さの差、すなわち、前面端部と後面端部の厚さの差は５ｍｍ以上５０ｍｍ以下であることが好ましく、前滑りを抑制するため、５ｍｍ以上４０ｍｍ以下が好ましく、さらには、５ｍｍ以上３０ｍｍ以下、特には７ｍｍ以上２５ｍｍ以下が座り心地を確保する観点でより好ましい。傾斜構造は着座面の前面から後面へ傾斜が着座面前面に渡り設けられ、また傾斜が平均的となる様に設けられていることが好ましい。
【００２６】
傾斜構造の高低差は、後述する前面端部と後面端部の奥行き長さの全てに渡り平均的に設けられていても良いが、あえて例示するなら、前面端部から奥行き長さ３３０ｍｍまでの高低差、さらには前面端部から奥行き長さが３５０ｍｍまでの高低差、特には、前面端部からの奥行き長さが３６０ｍｍまでの高低差をあげることができる。
【００２７】
しかし、臀部が当接する部分の傾斜と、膝部分に至る大腿部が当接する部分の傾斜の度合いを変えて設けることも構わない。その場合、臀部が当接する部分の傾斜が小さく、大腿部が当接する部分の傾斜が臀部の当接する部分傾斜に比べて大きいことが好ましい。傾斜の度合いが途中で変わる場合を含めて傾斜が直線状になっていることがクッション材の製造上簡便で好ましいが、円弧あるいは放物線等曲線の一部を切り取った様な形状であっても構わない。
【００２８】
傾斜は着座面前面にわたり設けられることが好ましいが、前面端部およびまたは後面端部付近に平坦な部分とか、厚さが増加（減少）していた傾斜が薄くなる（増加する）傾斜に変わる部分が設けられていても構わない。また、臀部の略中央部が当接する部分が最も薄く、さらに後面にかけて厚く、例えば臀部中央部に至るまでの傾斜度合いと同程度の傾斜を設けて厚さが厚くなるような構造を設けても構わない。この場合、臀部の保持がより確実になり圧力分布の均一性の面から好ましい。
【００２９】
なお、前面（後面）端部の厚さ、前面端部と後面端部の厚さの差はとは、前面端部（膝部分に至る大腿部が当接する部分を含む）、後面端部（臀部当接部分を含む）の中で最も厚い（薄い）部分のことである。
【００３０】
本発明のクッション材における部材（１）の着座面側と、着座面と反対側の幅は同じでもよいし、同じでなくてもよい。例えば、着座面と反対側の幅が小さく、着座面側の幅が大きい場合やその反対でもかまわない、また着座面と反対側の端と着座面の端を結ぶ線が凸状あるいは凹状の円弧形であってもかまわない。
【００３１】
部材（１）の横幅寸法は特に限定はないが、部材（２）と同じ大きさとすることや、部材（２）よりも小さい横幅寸法とすること、さらには部材（２）よりも大きい横幅寸法とすることができる。横幅寸法をあえて例示するなら、３００ｍｍ以上５００ｍｍ以下、さらには３３０ｍｍ以上４８０ｍｍ以下が、特には３５０ｍｍ以上４３０ｍｍ以下をあげることができる。
【００３２】
なお、奥行き寸法は特に限定はないが部材（２）と同じ大きさであることが好ましい。奥行き寸法をあえて例示するなら、３３０ｍｍ以上４８０ｍｍ以下、さらには３５０ｍｍ以上４５０ｍｍ以下が、特には３６０ｍｍ以上４３０ｍｍ以下をあげることができる。
また、背面方向（後面端部）の形状は、直線だけでなく、台形、円弧などであってもよい。この場合の奥行きとは、最大の部分のことを示す。
【００３３】
部材（１）は、一般的にクッション材に使用可能な材料であれば特に限定はないが、具体的には、繊維、（各種天然繊維、各種合成繊維）、海綿、軟質樹脂、発泡樹脂、軟質ゴムなどをあげることができる。これらのうち、座り心地が良好であるものとしては、軟質樹脂成形体、発泡樹脂成形体が好ましい。
【００３４】
軟質樹脂成形体ではポリウレタンゲル、シリコンゲル、発泡樹脂成形体では、ポリウレタン発泡体、ポリオレフィン発泡体、ポリスチレン発泡体などが好ましく用いられる。なお、発泡気泡形態としては、独立気泡や連続気泡のいずれでも良いが、緩衝部材としての性能をより発揮するためには、連続気泡（独立気泡のセル壁が破れて連続気泡状態になっているような混在系も含む）のものが好ましい。
【００３５】
部材（２）について
本発明のクッション材において、部材（１）よりも着座面側に位置する部材（２）に用いる素材は、物性の観点から、シリコーン成分を含む重合体を基材樹脂とするものであるが、さらに好ましくは、シリコーン系重合体を基材成分とするクッション材である。
【００３６】
部材（２）の素材に用いることができるシリコーン系重合体は、シロキサン単位を有した重合体を挙げることが出来る。シロキサン単位を有した重合体としては例えば、ヒドロシリル基を有する化合物とアルケニル基を有する化合物とヒドロシリル化触媒を用いて硬化してなる重合体が、成形性や機械物性などの諸物性のバランスに優れることから好ましい。
【００３７】
より好ましくは、「平均して少なくとも２個のヒドロシリル基を有する硬化剤（Ａ）」、「少なくとも平均して１個のアルケニル基を有する重合体（Ｂ）」および「ヒドロシリル化触媒（Ｃ）」を含んでなる組成物を硬化させたものであることが好ましい。この場合、重合体（Ｂ）としては主鎖を構成する繰返し単位が飽和炭化水素系単位、または、オキシアルキレン系単位からなる重合体を用いることが好ましい。
【００３８】
「平均して少なくとも２個のヒドロシリル基を有する硬化剤（Ａ）」（以下、単に、硬化剤（Ａ）と称す場合がある）は、「少なくとも平均して１個のアルケニル基を有する重合体（Ｂ）」（以下、単に、重合体（Ｂ）と称す場合がある）の硬化剤として作用する。
【００３９】
硬化剤（Ａ）のヒドロシリル基は、好ましくは２個以上８０個以下、より好ましくは２個以上６０個以下、さらに好ましくは３個以上５０個以下のヒドロシリル基を有する化合物を用いることが好ましい。硬化剤（Ａ）のヒドロシリル基が重合体（Ｂ）に存在するアルケニル基と反応して硬化する。
【００４０】
ヒドロシリル基の数が少ないと、ヒドロシリル化反応により硬化させる場合の硬化速度が遅くなり、硬化不良を起こす場合がある。また、ヒドロシリル基の個数が多くなると、硬化剤（Ａ）の安定性、即ち樹脂組成物の安定性が悪くなり、その上、硬化後も多量のヒドロシリル基が硬化した樹脂組成物中に残存しやすくなり、クラックの原因となる場合がある。
【００４１】
硬化剤（Ａ）の分子量は、成形性などの点から、数平均分子量（Ｍｎ）で３００００以下であることが好ましく、２００００以下、１５０００以下であることがより好ましい。重合体（Ｂ）との反応性や相溶性まで考慮すると、３００〜１００００が特に好ましい。
【００４２】
硬化剤（Ａ）としては例えば、炭化水素系硬化剤やポリシロキサン系硬化剤が例示できる。
【００４３】
炭化水素系硬化剤としては、
一般式（１）：Ｒ１Ｘａ
（式中、Ｘは少なくとも１個のヒドロシリル基を含む基、Ｒ１は炭素数２〜１５０の１〜４価の炭化水素基、ａは１〜４から選ばれる整数、ただし、Ｘに１個のヒドロシリル基しか含まれない場合、ａは２〜４から選ばれる整数）
をあげることができる。
【００４４】
ポリシロキサン系硬化剤としては、化１〜３に示すような鎖状、環状のポリオルガノハイドロジェンシロキサン（ポリオキシアルキレン変性体、スチレン類変性体、オレフィン変性体などを含む）が挙げられる。
【００４５】
【化１】
2013066615.tif 000002
【００４６】
（ｍ、ｎは整数、２≦ｍ＋ｎ≦５０、２≦ｍ、０≦ｎ、Ｒはメチル基、分子量が１００〜１０，０００のポリオキシアルキレン基または炭素数２〜２０の炭化水素基で１個以上のフェニル基を含有していてもよい。Ｒが複数個含まれる場合、これらは同じである必要はない。）
【００４７】
【化２】
2013066615.tif 000003
【００４８】
（ｍ、ｎは整数、２≦ｍ＋ｎ≦５０、０≦ｍ、０≦ｎ、Ｒはメチル基、分子量が１００〜１０，０００のポリオキシアルキレン基または炭素数２〜２０の炭化水素基で１個以上のフェニル基を含有していてもよい。Ｒが複数個含まれる場合、これらは同じである必要はない。）
【００４９】
【化３】
2013066615.tif 000004
【００５０】
（ｍ、ｎは整数、３≦ｍ＋ｎ≦２０、２≦ｍ≦１９、０≦ｎ≦１８、Ｒはメチル基、分子量が１００〜１０，０００のポリオキシアルキレン基または炭素数２〜２０の炭化水素基で１個以上のフェニル基を含有していてもよい。Ｒが複数個含まれる場合、これらは同じである必要はない。）
重合体（Ｂ）との相溶性確保と、ヒドロシリル基量の調整のために、オルガノハイドロジェンポリシロキサンをα−オレフィン、スチレン、α−メチルスチレン、アリルアルキルエーテル、アリルアルキルエステル、アリルフェニルエーテル、アリルフェニルエステル等により変性した化合物が挙げられる。これらは、単独で使用してもよいし、２種以上を併用してもよい。
【００５１】
本発明における重合体（Ｂ）は、分子鎖中に少なくとも１個のアルケニル基を有し主鎖を構成する繰返し単位が飽和炭化水素系単位、または、分子鎖中に少なくとも１個のアルケニル基を有し主鎖を構成する繰返し単位がオキシアルキレン系単位からなる重合体であれば、特に限定するものでは無いが、数平均分子量が１００００以上の重合体が好適に使用される。重合体（Ｂ）は、硬化剤（Ａ）とヒドロシリル化反応して硬化する成分であり、分子鎖中に少なくとも１個のアルケニル基を有するため、ヒドロシリル化反応が起こって高分子状となり、硬化する。
【００５２】
重合体（Ｂ）に含まれるアルケニル基の数は、硬化剤（Ａ）とヒドロシリル化反応するという点から少なくとも平均して１個以上、１０個未満であることが好ましい。硬化後の硬さの観点から、重合体Ｂに含まれるアルケニル基の数は、少なくとも平均して１個以上、５個未満であることがさらに好ましい。
【００５３】
重合体（Ｂ）における主鎖を構成する繰り返し単位が飽和炭化水素系単位からなる場合は、取り扱いやすさなどの点から数平均分子量で１００００以上５００００程度が好ましく、さらには１００００以上３００００程度の液状物または流動性を有するものであるのが好ましい。主鎖を構成する繰返し単位がオキシアルキレン系単位である重合体（Ｂ）の好ましい具体例としては、硬化物の低硬度化の点から、主鎖の繰返し単位がオキシプロピレン単位のものが好ましい。
【００５４】
主鎖を構成する繰返し単位がオキシアルキレン系単位である重合体（Ｂ）の分子量としては、反応性および低硬度化のバランスの点から、数平均分子量で１００００以上５００００が好ましく、さらには１００００以上３００００が好ましい。
【００５５】
本発明のヒドロシリル化触媒（Ｃ）としては、ヒドロシリル化触媒として働くものである限り、特に制限はなく、任意のものを使用し得る。
【００５６】
本発明における発泡剤（Ｄ）としては、特に限定するものではないが、例えば、通常、ポリウレタン、フェノール、ポリスチレン、ポリオレフィン等の有機発泡体に用いられる、揮発性液体や気体の物理発泡剤、加熱分解もしくは化学反応により気体を発生させる化学発泡剤、ヒドロシリル基と反応して水素を発生させる活性水素基含有化合物などが挙げられる。発泡剤（Ｄ）としては、物理発泡剤、化学発泡剤、活性水素化合物より選ばれる少なくとも１種を使用することができる。
【００５７】
物理発泡剤としては、ヒドロシリル化反応を阻害しないものであれば特に限定はないが、発泡性、および作業性と安全性の点から、物理発泡剤の沸点は、１００℃以下であることが好ましく、５０℃以下がより好ましい。具体的には、炭化水素、フロン、塩化アルキル、エーテルなどの有機化合物、二酸化炭素、窒素、空気などの無機化合物が挙げられるが、環境適合性の観点から、炭化水素、エーテル、二酸化炭素、窒素、空気から選ばれる化合物を用いることが好ましい。
【００５８】
化学発泡剤としては、ヒドロシリル化反応を阻害しないものであれば特に限定はないが、例えば、重曹、などの無機系化学発泡剤や、アゾジカルボンアミド、４、４‘‐オキシビス（ベンゼンスルホニルヒドラジド）などの有機系化学発泡剤などが挙げられる。
【００５９】
活性水素基含有化合物としては、ヒドロシリル基と反応して水素を発生する活性水素基を含有する化合物であれば、特に限定されるものではないが、１級飽和炭化水素アルコール、カルボン酸または水が好ましく用いられる。これらの活性水素基含有化合物のなかでも、反応性や取り扱い性の点から、水、アルコール、およびポリエーテルポリオールよりなる群から選ばれる少なくとも１種を含有させることが好ましく、また、柔軟性や透湿性付与の観点から、酸素が直接炭素に結合している化合物または水が好ましい、即ち水、エタノール、ポリエチレングリコールが好ましい。
【００６０】
その他に、本発明の基材樹脂には、必要に応じて、さらに、充填剤、老化防止剤、ラジカル禁止剤、紫外線吸収剤、接着性改良剤、難燃剤、ポリジメチルシロキサン―ポリアルキレンオキシド系界面活性剤あるいは有機界面活性剤（ポリエチレングリコールアルキルフェニルエーテル等）などの整泡剤、酸あるいは塩基性化合物（ヒドロシリル基とヒドロキシル基との反応調整のための添加剤であり、酸で縮合反応を抑制し、塩基で加速する傾向がある。）、保存安定改良剤、オゾン劣化防止剤、光安定剤、増粘剤、可塑剤、カップリング剤、酸化防止剤、熱安定剤、導電性付与剤、帯電防止剤、放射線遮断剤、核剤、リン系過酸化物分解剤、分解促進剤、滑剤、顔料、金属不活性化剤、物性調整剤などを、本発明の目的および効果を損なわない範囲において添加することができる。
【００６１】
また、整泡性や、硬化剤（Ａ）、重合体（Ｂ）、ヒドロシリル化触媒（Ｃ）、発泡剤（Ｄ）の相溶性を向上する目的で、界面活性剤を添加することもできる。
【００６２】
さらには、硬化剤（Ａ）、重合体（Ｂ）、ヒドロシリル化触媒（Ｃ）、発泡剤（Ｄ）成分からなる本発明の組成物に、必要であれば貯蔵安定性を改良するために貯蔵安定性改良剤を添加してもよい。貯蔵安定性改良剤としては、硬化剤（Ａ）の貯蔵安定剤として知られている通常の安定剤で所期の目的を達成するものであれば使用することができる。
【００６３】
本発明のクッション材の部材（２）の厚さとしては、特に制限されるものではないが、座位姿勢保持性の面から５ｍｍ以上１００ｍｍ以下が好ましい。さらに好ましくは１０ｍｍ以上７５ｍｍ以下、最も好ましくは、２０ｍｍ以上６０ｍｍ以下である。
【００６４】
本発明のクッション材全体の厚さは１５ｍｍ以上１４０ｍｍ以下をあげることができる。好ましくは、２０ｍｍ以上１３０ｍｍ以下である。さらに好ましくは、ずれ力緩和性能および座り心地の観点から、２０ｍｍ以上１２０ｍｍ以下である。ここでクッション材全体の厚さとは、部材（１）が傾斜構造を持つ場合、最大の厚さとなる部分を言う。
【００６５】
本発明の部材（１）と部材（２）の間に部材（３）を積層させることができる。部材（３）は、部材（１）と同様に、一般的にクッション材に使用可能な材料であれば特に限定はない。部材（３）の厚さについても、クッション材全体の厚さが上記の範囲内であれば特に限定はない。
【００６６】
本発明のクッション材の用途としては、特に制限されるものではないが、座位用であることが好ましい。さらに好ましくは、長時間の座位となる可能性が高い車いす用である。
【００６７】
本発明のクッション材は、クッション材自体の汚れや取り扱いの容易性の面からクッション全体を覆うカバーに入れて用いることが好ましい。その場合、部材（１）および（２）をあわせて内袋に入れても良いし、各部材を内袋に入れ、場合によっては更に袋に入れても構わない。この内袋は、繊維布であることが好ましいが、フィルムであっても構わない。繊維布としては、不織布、織物または編み物をあげることができる。フィルムとしては、各種のプラスチックフィルムに多数の小さい穴を設ける等の加工を施したものをあげることができる。
【００６８】
その原料としてはポリエチレン、ポリスチレン、ポリプロピレン、ポリエチレンテレフタレート、ナイロンなどの各種プラスチックやそれらの繊維、綿、絹、麻などの天然繊維等があげられる。これらのうち、強度等および溶融接着できて内袋の作製が容易であるということから、各種プラスチック繊維からなる不織布が好ましく用いられる。
【００６９】
また、カバーはクッション材の柔軟性を妨げないものであることが好ましい。防水性や透湿性、防汚性などの種々の加工が施されていてもよい。
【実施例】
【００７０】
以下に実施例を挙げて本発明をさらに詳しく説明するが、本発明はこれらの実施例に限定されるものではない。実施例および比較例中の測定、評価は、次の条件・方法により行った。なお、特にことわりがない場合、実施例および比較例の部や％は重量基準である。なお、着座でのクッション材の評価は着座部がスリングシートとなっている車いす（アクトモアシュシュ自走式・低床タイプ、ハートウェル製）に敷いて実施した。
【００７１】
（１）官能評価：官能評価は、一般パネラー１０人がクッション材に着座し、着座したときの「座り心地」、「大腿部の感覚」、「前滑り抑制」の３項目について、以下の評価基準による評価を行った。パネラーの採点から平均値を算出し、評価点とした。それぞれ２．１点以上で効果があると判断した。
【００７２】
「座り心地」：
３点：着座したときに包まれる感覚があり、身体を前後左右に揺らした際に皮膚が引っ張られる感覚がなく、やわらかく追従し、座り心地が良いように感じる。
２点：どちらともいえない。
１点：着座したときに包まれる感覚が無く、身体を揺らした際に臀部が動かしづらく、皮膚が引っ張られる感覚があり、座り心地が悪いように感じる。
【００７３】
「大腿部の感覚」：
３点：大腿部が包まれている感覚がある。
２点：どちらともいえない。
１点：大腿部が浮いているように感じる。
【００７４】
「前滑り抑制」：
３点：臀部を前にずらしたときに、すべりが抑制されているように感じる。
２点：どちらともいえない。
１点：臀部を前にずらしたときに、簡単にすべり、すべり座りになるように感じる。
【００７５】
（２）大腿部の接触面積割合：座位用のＢＩＧ−ＭＡＴをセンサシートとして用い、９０度ルール（厚生省老人保健福祉局老人保健課監：「褥瘡の予防・治療ガイドライン」照林社２００２）に則った姿勢にて着座し、５分後の体圧分布を座圧分布測定システム（Ｃｌｉｎｓｅａｔ：ニッタ株式会社）により測定した。被験者はＢＭＩが１９．６の３０代女性とした。測定した体圧分布図から、全体と大腿部の面積を算出し、大腿部の面積割合を算出した。７５％以上を大腿部の接触面積割合が高いと判断した。
【００７６】
＜使用化合物＞
実施例・比較例においては、表１に示す化合物を用いた。
【００７７】
【表１】
2013066615.tif 000005
【００７８】
（実施例１）
１００重量部の重合体Ｂ（カネカサイリルＡＣＸ０２２、カネカ製）に対して、発泡剤Ｄ（ＦＥ−５０７、永和化成工業製）と助剤Ｅ−１（ＩＲＧＡＮＯＸ２４５）、助剤Ｅ−２（ＴＩＮＵＶＩＮ４００）、Ｅ−３（ＴＩＮＵＶＩＮ１２３、以上チバ・ジャパン製）をそれぞれ１．０部、Ｅ−４（セルボンＳＣ−Ｃ、永和化成工業製）を５．０部加え、３本ロールで練りこみ、マスターバッチを作製した。
【００７９】
このマスターバッチにさらに触媒Ｃ（Ｐｔ−１，３−ジビニル−１，１，３，３−テトラメチルジシロキサン錯体（３重量％イソプロパノール溶液）、エヌ・イー・ケムキャット製）を０．０２部、助剤Ｅ−５（ＭＢＯ、和光純薬工業製）を０．０２部加えて十分に混合し、硬化剤Ａ（ＫＦ−９９、信越化学工業製）を１２．０部、加えてすばやく攪拌した。
【００８０】
この混合物を４００×４００×１００ｍｍの上部が開放されたフッ素樹脂で被覆した鉄製型内に発泡体の養生後の厚さが概ね８０ｍｍになるように充填量を計算して注入し、上部を開放したまま１００℃に設定した熱風循環型オーブンで６０分加熱硬化し、シリコーン成分を含む重合体を基材樹脂とする発泡成形体を得た。さらに、１２０℃に設定した熱風循環型オーブンで２時間加熱養生し、部材（２）とした。
【００８１】
得られた発泡成形体である部材（２）の型底部に該当する面を着座面とし、着座面と反対側にウレタン発泡体（ＥＭＴ、イノアックコーポレーション製）部材（１）を、幅４００ｍｍ、奥行き４００ｍｍ、前部を垂直にかつ端面の厚さ３０ｍｍ、後部を垂直にかつ端面の厚さ２０ｍｍとなる平均的に直性状の傾斜構造を持つように切り出して重ね、合計厚さ１１０−１００ｍｍのクッション材とし、評価した。得られた結果を表２に示す。
【００８２】
（実施例２）
実施例１と同様にして厚さを５０ｍｍの発泡成形体である部材（２）を作成し、部材（２）の型底部に該当する面を着座面とし、着座面と反対側に幅４００ｍｍ、奥行き４００ｍｍ、前部を垂直にかつ端面の厚さ４０ｍｍ、後部を垂直にかつ端面の厚さ３０ｍｍとなる傾斜構造を持つように切り出したウレタン発泡体（ＥＲＧ−Ｈ、イノアックコーポレーション製）部材（１）を重ね、合計９０−８０ｍｍのクッション材とし、評価した。
【００８３】
（実施例３）
実施例１と同様にして厚さを５０ｍｍの発泡成形体である部材（２）を作成し、部材（２）の型底部に該当する面を着座面とし、着座面と反対側に部材（１）を幅４００ｍｍ、奥行き４００ｍｍ、前部を垂直にかつ端面の厚さ２０ｍｍ、後部を垂直にかつ端面の厚さ１０ｍｍとなる傾斜構造を持つように切り出したビーズ法発泡ポリオレフィン系樹脂成形体（エペランＰＰ１５倍品、カネカ製）とし、部材（１）と部材（２）の間に、部材（３）として、幅４００ｍｍ、奥行き４００ｍｍ、厚さ３０ｍｍに切り出したウレタン発泡体（ＥＲＧ−Ｈ、イノアックコーポレーション製）を重ね、合計１００−９０ｍｍのクッション材とし、評価した。
【００８４】
（実施例４）
実施例３の最下層の部材（１）を幅４００ｍｍ、奥行き４００ｍｍ、前部を垂直にかつ端面の厚さ３０ｍｍ、後部を垂直にかつ端面の厚さ２０ｍｍとなる傾斜構造としたウレタン発泡体（ＥＭＴ、イノアックコーポレーション製）を用い、合計厚さが１１０−１００ｍｍのクッション材とし、評価した
（比較例１）
着座部がスリングシートとなっている車いす（アクトモアシュシュ自走式・低床タイプ、ハートウェル製）にクッションを敷かずにスリングシートに直接着座し、評価した。
【００８５】
（比較例２）
幅４００ｍｍ、奥行き４００ｍｍ、厚さ７０ｍｍとしたウレタン発泡体（ＥＲＧ−Ｈ、イノアックコーポレーション製）の着座面とは反対側に幅４００ｍｍ、奥行き４００ｍｍ、前部を垂直にかつ端面の厚さ２０ｍｍ、後部を垂直にかつ端面の厚さ１０ｍｍである傾斜構造を持つビーズ法発泡ポリオレフィン系樹脂成形体（エペランＰＰ１５倍品、カネカ製）を重ねて、合計厚さが９０-８０ｍｍのクッション材とし、評価した。
【００８６】
（比較例３）
実施例２の部材（１）を用いない合計厚さが８０ｍｍのクッション材とし、評価した。
【００８７】
（比較例４）
実施例１の部材（２）（幅４００ｍｍ、奥行き４００ｍｍ、厚さを８０ｍｍとした発泡成形体）をクッション材とし、評価した。
【００８８】
【表２】
2013066615.tif 000006
【００８９】
上記結果より、着座面側にはシリコーン成分を含む重合体を基材樹脂とする部材（２）を用い、着座面とは反対側に、傾斜構造を持つ部材（１）を積層したことを特徴とする少なくとも２層以上で構成されたクッション材は、着座したときに包まれる感覚があり、体を揺らした際にもやわらかく追従するため座り心地が良好であり、大腿部が包まれている感覚があり、前すべりを抑制し、さらに、大腿部の接触面積割合が高くなる効果があることがわかった。本発明によって、座り心地が良好で、前滑りが抑制され、さらに、大腿部の接触面積を確保する効果があるクッション材を提供できることが明らかになった。